(57)【特許請求の範囲】
【請求項１】
厚さ方向に収縮し易い易収縮部位と収縮し難い難収縮部位とを有した単板を少なくとも最表層側となる一層目に設けた合板基材の表層側に、乾燥処理を施して前記易収縮部位を収縮させることで前記難収縮部位を突出させ、この突出部を除去するように前記合板基材の表面に平滑化処理を施し、次いで、この合板基材の表面に表面材を積層して接着することを特徴とする板状建材の製造方法。
【請求項２】
請求項１において、
前記合板基材の一層目の単板の厚さが１．５ｍｍ以上であることを特徴とする板状建材の製造方法。
【請求項３】
請求項１または２において、
前記合板基材の一層目の単板の含水率が３％以上８％以下となるように前記乾燥処理を施すことを特徴とする板状建材の製造方法。
【請求項４】
請求項１乃至３のいずれか１項において、
前記合板基材と前記表面材とを、固形分が５０％以下の水系接着剤によって接着することを特徴とする板状建材の製造方法。
【請求項５】
請求項１乃至４のいずれか１項において、
前記合板基材と前記表面材とを、プレス圧が３０Ｎ／ｃｍ２以上５０Ｎ／ｃｍ２以下で熱プレスして接着することを特徴とする板状建材の製造方法。
【発明の詳細な説明】
【技術分野】
【０００１】
本発明は、板状建材の製造方法に関する。
【背景技術】
【０００２】
従来より、床材等を構成する板状材としては、省資源化を図る観点等から、合板等の基材に、突板や樹脂シート等の化粧シートを設けたものが知られている。また、合板としては、ラワン合板が多用されているが、調達安定性の観点から近年では、スギやカラマツ、トドマツ等の国産針葉樹や、ユーカリやポプラ、ファルカタ等の早生植林木から形成された合板が用いられる場合がある。このような樹種からなる合板は、比較的に木目が明瞭で節部も多いため、表面に凹凸が生じ易く、基材として用いた場合には、その凹凸が板状材の化粧面にも浮き出すように現れ易い（転写され易い）という問題があった。
例えば、下記特許文献１には、針葉樹単板からなる合板に、ホットメルト樹脂接着剤を介して木質繊維板を積層し、一体に接着する化粧板の製造方法が開示されている。
【先行技術文献】
【特許文献】
【０００３】
【特許文献１】特開２００９−１４３０３８号公報
【発明の概要】
【発明が解決しようとする課題】
【０００４】
上記のようにホットメルト樹脂接着剤を介して合板と木質繊維板とを接着する構成とすれば、製造時における合板への水分移行に起因する変形等の抑制は可能となる。しかしながら、施工後の環境変化、例えば、床暖房や直射日光等による乾燥に起因して節部や晩材部（秋材部）よりも収縮し易い早材部（春材部）が収縮し、これに追従するように表層材が変形することで表面に凹凸が生じ易くなることが考えられる。
【０００５】
本発明は、上記実情に鑑みてなされたものであり、調達安定性の良好な合板を用いながらも、施工後に表面に凹凸が生じ難い板状建材を製造し得る板状建材の製造方法を提供することを目的としている。
【課題を解決するための手段】
【０００６】
上記目的を達成するために、本発明に係る板状建材の製造方法は、厚さ方向に収縮し易い易収縮部位と収縮し難い難収縮部位とを有した単板を少なくとも最表層側となる一層目に設けた合板基材の表層側に、乾燥処理を施して前記易収縮部位を収縮させることで前記難収縮部位を突出させ、この突出部を除去するように前記合板基材の表面に平滑化処理を施し、次いで、この合板基材の表面に表面材を積層して接着することを特徴とする。
【発明の効果】
【０００７】
本発明に係る板状建材の製造方法は、上述のような構成としたことで、調達安定性の良好な合板を用いながらも、施工後に表面に凹凸が生じ難い板状建材を製造することができる。
【図面の簡単な説明】
【０００８】
【図１】（ａ）〜（ｄ）は、本発明の一実施形態に係る板状建材の製造方法の一例を模式的に示し、（ａ）、（ｂ）、（ｄ）は、一部破断概略縦断面図、（ｃ）は、概略側面図である。
【図２】（ａ）、（ｂ）は、同製造方法の一例を模式的に示す概略側面図、（ｃ）は、同製造方法によって製造された板状建材の一例を模式的に示す一部破断概略縦断面図である。
【発明を実施するための形態】
【０００９】
以下に本発明の実施の形態について、図面に基づいて説明する。
なお、一部の図では、他図に付している詳細な符号の一部を省略している。
図１及び図２は、本実施形態に係る板状建材の製造方法の一例を模式的に示す図である。
【００１０】
本実施形態に係る板状建材の製造方法は、厚さ方向に収縮し易い易収縮部位１２と収縮し難い難収縮部位１３とを有した単板１１を少なくとも最表層側となる一層目に設けた合板基材１０の表層側に、乾燥処理を施す構成とされている。同製造方法は、乾燥処理を施して易収縮部位１２を収縮させることで難収縮部位１３を突出させ、この突出部１３ａを除去するように合板基材１０の表面に平滑化処理を施し、次いで、合板基材１０の表面に表面材２０を積層して接着する構成とされている。つまり、同製造方法は、表層側乾燥工程と、表面平滑化工程と、表面材積層工程と、を備えている。
【００１１】
本実施形態に係る板状建材の製造方法によって製造された板状建材１は、略方形平板状とされている。この板状建材１は、一方向に長尺状の略矩形平板状とされたものでもよい。この板状建材１の長さ寸法や幅寸法、厚さ寸法等は、施工箇所や用途等に応じて適宜の寸法としてもよい。例えば、この板状建材１を、床材として用いられるものとした場合には、一般的な床材の各寸法と概ね同寸法としてもよい。例えば、板状建材１を、長さ寸法が１５００ｍｍ〜２０００ｍｍ程度、幅寸法が１５０ｍｍ〜５００ｍｍ程度、厚さ寸法が３ｍｍ〜３０ｍｍ程度とされた長尺板状体としてもよい。なお、板状建材１は、床材として用いられるものに限られず、階段の踏板や、壁材、天井材、家具材等として用いられるものとしてもよい。また、このような用途等に応じて、板状建材１の四周端部に実部等を設けたりしてもよく、また、板状建材１の表面側の四周縁部に面取部を設けたり、表面に溝部を設けたりするようにしてもよい。
【００１２】
合板基材１０は、図１（ｃ）に示すように、複数枚の単板１１，１４，１５，１６，１７を積層した構成とされている。また、合板基材１０は、３枚以上の奇数枚の単板１１，１４，１５，１６，１７を積層した構成とされている。本実施形態では、この合板基材１０を、５枚の単板１１，１４，１５，１６，１７を積層した５層のいわゆる５プライ合板としている。つまり、合板基材１０は、最表層側となる一層目の単板としての第１単板１１、第２単板１４、第３単板１５、第４単板１６及び第５単板１７を表面側からこの順に積層した構成とされている。また、これらのうちの奇数層の単板１１，１５，１７が板状建材１の長手方向に繊維方向を沿わせた構成とされ、偶数層の単板１４，１６が板状建材１の幅方向に繊維方向を沿わせた構成とされたものでもよい。
【００１３】
この合板基材１０の厚さは、板状建材１の厚さに応じて適宜の厚さとしてもよく、例えば、３．０ｍｍ〜３０ｍｍ程度としてもよく、５．０ｍｍ〜１５ｍｍ程度としてもよい。
また、各単板１１，１４，１５，１６，１７の厚さは、合板基材１０の厚さに応じて、また、各単板１１，１４，１５，１６，１７の成形性等の観点や、合板基材１０の強度上の観点等から適宜の厚さとされたものとしてもよい。例えば、長手方向に繊維方向を沿わせた単板１１，１５，１７の厚さを足し合わせた寸法及び幅方向に繊維方向を沿わせた単板１４，１６の厚さを足し合わせた寸法のうちの一方が合板基材１０の総厚さの４０％〜６０％の範囲内となるように適宜の厚さとしてもよい。
【００１４】
また、これら単板１１，１４，１５，１６，１７は、全てが略同厚さとされたものとしてもよいが、少なくとも一枚が異なる厚さとされたものとしてもよい。好ましくは、合板基材１０が厚さ方向中心線を対称軸として厚さ方向に線対称状となるような層構成としてもよい。つまり、第１単板１１と第５単板１７とを略同厚さとし、第２単板１４と第４単板１６とを略同厚さとしてもよい。図例では、奇数層の単板１１，１５，１７の厚さを、それぞれ略同厚さとし、偶数層の単板１４，１６の厚さを、それぞれ略同厚さでかつ奇数層の単板１１，１５，１７の厚さよりも大としている。
例えば、各単板１１，１４，１５，１６，１７の厚さを、０．５ｍｍ〜５ｍｍ程度としてもよく、１．０ｍｍ〜３．０ｍｍ程度としてもよい。好ましくは、これらのうちの少なくとも第１単板１１を、厚さが１．５ｍｍ以上とされたものとしてもよい。これによれば、後記するように乾燥処理が施されて収縮される易収縮部位１２を難収縮部位１３に対して効果的に収縮させることができ、易収縮部位１２の収縮によって突出した難収縮部位１３の突出部１３ａを効果的に除去することができる。この結果、施工後における乾燥等に起因する易収縮部位１２の収縮に伴う難収縮部位１３の突出をより効果的に抑制することができる。
【００１５】
また、少なくとも第１単板１１を、易収縮部位１２及び難収縮部位１３を有した比較的に木目が明瞭で節部が多い樹種から形成されたものとしてもよい。つまり、少なくとも第１単板１１を、比較的に均質なラワン材等と比べて、易収縮部位１２となる早材部（春材部）と難収縮部位１３となる晩材部（秋材部）とが明瞭で、難収縮部位１３となる節部が多い不均質な樹種から形成されたものとしてもよい。このような樹種としては、スギやカラマツ、トドマツ等の国産針葉樹や、ユーカリやポプラ、ファルカタ等の早生植林木等が挙げられる。なお、第１単板１１と第５単板１７とを同樹種からなるものとしてもよく、全ての単板１１，１４，１５，１６，１７を同樹種からなるものとしてもよい。
【００１６】
表面材２０は、図２（ｃ）に示すように、薄板状とされ、表面基材２１の表面に化粧層２２を設けた構成とされている。
表面基材２１は、表面平滑性の良好な木質系材料（エンジニアドボード（エンジニアドウッド））から形成されたものとしてもよい。このような木質系材料としては、例えば、ＭＤＦ（中密度繊維板）やＨＤＦ（高密度繊維板）等の木質繊維板や、パーティクルボードやＯＳＢ（配向性ストランドボード）等の木質ボード等が挙げられる。また、表面基材２１は、合成樹脂系材料に木粉や無機フィラー、相溶化剤、着色剤などを所定の含有割合で含有させた木粉・プラスチック複合材（ＷＰＣ）から形成されたものとしてもよい。また、この表面基材２１の厚さは、板状建材１の厚さや、表面材２０の薄型化を図りながらも表面平滑性を向上させる観点等から、適宜の厚さとしてもよい。例えば、この表面基材２１の厚さを、１．０ｍｍ〜５．０ｍｍ程度としてもよく、好ましくは１．５ｍｍ〜３．０ｍｍ程度としてもよい。
【００１７】
化粧層２２は、薄シート状（フィルム状）とされており、天然木材（銘木）から形成された突板等の単板（化粧単板）や、木目柄等の種々の柄（模様）が印刷された化粧印刷紙やオレフィン系等の合成樹脂系の樹脂シート（フィルム）等の化粧シートとしてもよい。化粧層２２を化粧シートとした場合には、その厚さを、例えば、０．０１ｍｍ〜１．０ｍｍ程度としてもよく、０．０５ｍｍ〜０．５ｍｍ程度としてもよい。なお、化粧層２２としては、このような化粧シートに限られず、印刷や適宜の塗料によって形成された薄膜状の塗膜層等としてもよい。
【００１８】
次に、本実施形態に係る板状建材の製造方法の具体的工程の一例について説明する。
まず、図１（ａ）に示すように、適宜の乾燥装置２を用い、合板基材１０の表層側を乾燥させる表層側乾燥工程を実行する。この表層側乾燥工程においては、図１（ｂ）に示すように、第１単板１１の易収縮部位１２が難収縮部位１３よりも収縮して難収縮部位１３の突出部１３ａが形成されるように、少なくとも第１単板１１が比較的に低含水率（乾量基準含水率）となるように乾燥させる態様としてもよい。また、このように乾燥すれば、合板基材１０は、適度に凹反り（厚さ方向に見た中央部が周囲よりも凹むような反り）した状態となる。
乾燥処理後の第１単板１１の含水率を低くし過ぎれば、合板基材１０の凹反りが大きくなり過ぎる傾向がある。一方、乾燥処理後の第１単板１１の含水率を高くし過ぎれば、易収縮部位１２の収縮が小さくなる傾向がある。このような観点から、第１単板１１の含水率（目標含水率）が３％以上８％以下となるように表層側乾燥工程を実行する構成としてもよい。これによれば、乾燥処理後における合板基材１０の凹反りが大きくなり過ぎるようなことがなく、また、易収縮部位１２を難収縮部位１３に対して効果的に収縮させることができる。また、好ましくは、第１単板１１の含水率（目標含水率）が４％以上６％以下となるように表層側乾燥工程を実行する構成としてもよい。
【００１９】
また、表層側乾燥工程を実行する前の合板基材１０の含水率は、２０％〜２５％程度のものでもよく、１５％〜２０％程度のものでもよい。また、この表層側乾燥工程においては、合板基材１０の厚さ方向の全体に亘って上記のような含水率となるように乾燥させる必要はなく、表層側（少なくとも第１単板１１）を乾燥させる態様とすればよい。
また、この表層側乾燥工程は、合板基材１０の表層側の含水率を適宜の含水率計（表面含水率計（水分計））等によって測定し、上記のような目標含水率となれば、乾燥を終了させるような態様としてもよい。または、乾燥処理後の第１単板１１が上記のような目標含水率となるように、実験的または経験的に定められた乾燥時間が経過するまで所定の乾燥態様で乾燥処理を実行する態様としてもよい。
【００２０】
また、この表層側乾燥工程に用いられる乾燥装置２としては、熱風ドライヤーや、赤外線ヒーター等の輻射式ヒーター、マイクロ波加熱器等の非接触式のものでもよく、熱プレスや熱ローラー等の接触式のものでもよい。熱プレスや熱ローラー等とした場合には、伝熱性を向上すべく、合板基材１０の表面に弾性的に接触されるシリコンや耐熱性ゴム等の耐熱性弾性体を表面に設けた構成としてもよい。この場合は、合板基材１０の表層部が過度に圧縮され難いように、比較的に低硬度の弾性体を採用するようにしてもよい。
また、乾燥装置２と合板基材１０とを相対的に移動させながら乾燥する態様等としてもよい。また、複数種類の乾燥装置２を用いて乾燥処理を実行する態様としてもよい。
【００２１】
そして、図１（ｃ）、（ｄ）に示すように、適宜の平滑化装置３を用い、乾燥によって収縮した易収縮部位１２に対して突出した難収縮部位１３の突出部１３ａを除去して表面を平滑化する表面平滑化工程を実行する。この表面平滑化工程においては、図１（ｄ）に示すように、上記表層側乾燥工程の実行によって凸凹状となった第１単板１１の表面が平坦な平滑面となるように研磨や研削するようにしてもよい。また、この表面平滑化工程においては、第１単板１１の大半が消失しないように、第１単板１１の初期厚さの１／２以上、好ましくは２／３以上が残存するように研磨や研削するようにしてもよい。
また、この表面平滑化工程に用いられる平滑化装置３としては、適宜の研磨装置や研削装置でもよい。研磨装置としては、例えば、研磨布状体をベルト状にしたサンディングベルトを連続的に循環させて研磨するベルトサンダー等が挙げられる。また、研削装置としては、合板基材１０の表面に対して平行状に移動される切削刃によって研削する平削盤や、合板基材１０の表面に対して直交する軸回りに回転される切削刃によって研削するバーチカルプレーナー等が挙げられる。
【００２２】
次いで、図２（ａ）、（ｂ）に示すように、合板基材１０の表面に接着剤１８を介して表面材２０を積層して接着する表面材積層工程を実行する。
これら合板基材１０と表面材２０とを接着する接着剤としては、比較的に固形分の低い水系接着剤１８としてもよい。この水系接着剤１８に含まれる固形分を高くし過ぎれば、つまり、水分率を低くし過ぎれば、合板基材１０の表層側への水分移行が少なくなる傾向がある。このような観点から、固形分が５０％以下の水系接着剤１８が好ましい。これによれば、上記のように乾燥処理によって凹反りした合板基材１０の表層側に水系接着剤１８に含まれる水分が適度に移行して合板基材１０の凹反りを軽減することができる。また、乾燥処理によって収縮された易収縮部位１２がこの水分の移行によって膨潤して突出し、難収縮部位１３が相対的に僅かに陥没したような状態となる（図２（ｃ）参照）。これにより、施工後における乾燥等に起因する易収縮部位１２の収縮に伴う難収縮部位１３の突出をより効果的に抑制することができる。また、水系接着剤１８としては、上記のような観点や接合性の観点等から、固形分が３５％以上４５％以下のものがより好ましい。
【００２３】
なお、表面平滑化工程を実行した後に、合板基材１０の表面が高温である場合には、常温程度に冷却（放置冷却を含む）した後に、水系接着剤１８を塗布するようにしてもよい。
また、図例では、合板基材１０の表面に水系接着剤１８を塗布した例を示しているが、これに代えて、または加えて、表面材２０の裏面に水系接着剤１８を塗布する態様としてもよい。また、水系接着剤１８としては、水性ビニルウレタン系接着剤や酢酸ビニル系接着剤、変性酢酸ビニル系接着剤等でもよく、その他、種々の水系接着剤でもよい。
また、この表面材積層工程は、水系接着剤１８を介して積層された合板基材１０と表面材２０とを、上下の成形型４，５によって圧締して水系接着剤１８を乾燥硬化させて積層一体化する構成としてもよい。このような上下の成形型４，５としては、水系接着剤１８の種類にもよるが、ヒーターや熱媒体が流通される媒体流通路が設けられた熱プレス機（ホットプレス）としてもよい。つまり、水系接着剤１８を介して積層された合板基材１０と表面材２０とを、上下の成形型４，５によって熱圧締（熱プレス）する態様としてもよい。
【００２４】
合板基材１０と表面材２０とを熱プレスする際のプレス圧を大きくし過ぎれば、易収縮部位１２が圧縮され、易収縮部位１２よりも圧縮強度が大きい難収縮部位１３の箇所が表面材２０の表面に浮き出すように転写される傾向がある。一方、上記プレス圧を小さくし過ぎれば、接着不良が生じ易くなる傾向がある。このような観点から、合板基材１０と表面材２０とを熱プレスする際のプレス圧を、３０Ｎ／ｃｍ２（０．３ＭＰａ）以上５０Ｎ／ｃｍ２（０．５ＭＰａ）以下とすることが好ましい。これによれば、比較的に低いプレス圧となり、易収縮部位１２に比べて厚さ方向に対する圧縮強度が大きい難収縮部位１３によって表面材２０が加圧されるようなことを抑制することができる。これにより、難収縮部位１３の箇所が表面材２０の表面に浮き出すように現れるようなことを抑制することができる。
【００２５】
また、合板基材１０と表面材２０とを熱プレスする際のプレス温度を低くし過ぎれば、水系接着剤１８の乾燥硬化が不十分になったり、乾燥硬化に長時間を要する傾向がある。一方、上記プレス温度を高くし過ぎれば、水系接着剤１８が早期に乾燥硬化し、接着不良が生じ易くなる傾向がある。このような観点から、合板基材１０と表面材２０とを熱プレスする際のプレス温度を、１００℃以上１３０℃以下とすることが好ましい。
また、合板基材１０と表面材２０とを熱プレスする際のプレス時間は、水系接着剤１８の種類や、プレス温度等に応じて、適宜、設定するようにしてもよい。
【００２６】
上記のような工程を経て、板状建材１が製造される。なお、上記した本実施形態に係る板状建材の製造方法の各工程や順序等は一例に過ぎず、別順序でなされるものでもよく、種々の変形が可能である。
例えば、上記のように積層した積層体の四周側端部に実部を設けたり、表面に溝部を設けたり、表面側周縁部に面取部を設けたりしてもよい。また、上記のように積層した積層体の表面に、クリアー塗料等を塗装して透明または半透明のトップコート層（保護層）を設けるようにしてもよい。また、合板基材１０の裏面側に、更に種々の機能シートを積層一体化するようにしてもよい。
【００２７】
本実施形態に係る板状建材の製造方法は、上述のような構成としたことで、調達安定性の良好な合板基材１０を用いながらも、施工後に表面に凹凸が生じ難い板状建材１を製造することができる。
つまり、易収縮部位１２と難収縮部位１３とを有した単板（第１単板）１１を少なくとも最表層側となる一層目に設けた合板基材１０の表層側に、乾燥処理を施して易収縮部位１２を収縮させることで難収縮部位１３を突出させる構成としている。また、この突出部１３ａを除去するように合板基材１０の表面に平滑化処理を施し、次いで、この合板基材１０の表面に表面材２０を積層して接着する構成としている。従って、比較的に均質なラワン材と比べて、木目が明瞭で節部が多く、易収縮部位１２と難収縮部位１３とを有した早生植林木や国産針葉樹等から形成された第１単板１１を設けた調達安定性の良好な合板基材１０を用いることができる。また、この合板基材１０の表層側に、乾燥処理を施して易収縮部位１２を収縮させることで突出させた難収縮部位１３の突出部１３ａを除去して表面が平滑化される。これにより、施工後における乾燥等に起因する易収縮部位１２の収縮に伴う難収縮部位１３の突出が生じ難くなり、この合板基材１０に積層された表面材２０の表面に凹凸を生じ難くすることができる。
【００２８】
次に、本発明に係る板状建材の実施例の一例と比較例とを、表１を参照して説明する。
＜実施例１＞
合板基材を、第１単板の厚さが１．５ｍｍで総厚さが９．０ｍｍの５層のスギ合板とした。このスギ合板を、搬送しながら熱風を吹き付けて乾燥させるジェットドライヤー（設定温度１１０℃、株式会社荒川製作所製）を３回通過させて乾燥させた。乾燥後の第１単板表面の含水率を、水分計（キクカワエンタープライズ株式会社製）を用いて測定したところ、５％であった。次いで、このように表層側を乾燥させて難収縮部位を突出させたスギ合板の表面を、研磨布状体をベルト状にしたワイドベルトサンダー（キクカワエンタープライズ株式会社製）を用いて研磨し、平滑化した。この際、番手（粒度）が＃８０のもので研磨した後、番手（粒度）が＃１００のもので研磨した。そして、このスギ合板を、常温になるよう冷却し、その表面に、固形分４７％の水性ビニルウレタン系接着剤（住友林業クレスト株式会社製）を５０ｇ／ｍ２塗布し、表面に特殊印刷紙を設けた厚さ２．７ｍｍのＭＤＦを積層して熱プレスした。この際のプレス条件は、プレス温度１１０℃、プレス圧３０Ｎ／ｃｍ２、プレス時間９０秒とした。そして、この表面に、ウレタンアクリレートを塗装し、紫外線を照射して硬化させ、長さが１８１８ｍｍ、幅が３０３ｍｍの実施例１に係る板状建材を得た。
【００２９】
＜実施例２＞
合板基材を、第１単板の厚さが２．０ｍｍで総厚さが１０．０ｍｍの５層のカラマツ合板とした。このカラマツ合板を、ジェットドライヤー（設定温度１１０℃、株式会社荒川製作所製）を２回通過させて乾燥させた後、ゴム硬度６０度のシリコンゴムが表面に装着された熱ロール（設定温度１１０℃）を１回通過させて乾燥させた。乾燥後の第１単板表面の含水率を、上記同様の水分計を用いて測定したところ、７％であった。次いで、このように表層側を乾燥させて難収縮部位を突出させたカラマツ合板の表面を、バーチカルプレーナー（アミテック株式会社製）を用いて研削し、平滑化した。そして、このカラマツ合板を、常温になるよう冷却し、その表面に、固形分４５％の変性酢酸ビニル系接着剤（コニシ株式会社製）を５３ｇ／ｍ２塗布し、厚さ２．０ｍｍのＨＤＦを積層して熱プレスした。この際のプレス条件は、プレス温度１２０℃、プレス圧４５Ｎ／ｃｍ２、プレス時間８０秒とした。そして、このＨＤＦの表面に、変性酢酸ビニル系接着剤（コニシ株式会社製）を２０ｇ／ｍ２塗布し、厚さが０．２ｍｍのオーク単板を積層して熱プレスした。この際のプレス条件は、プレス温度１０５℃、プレス圧４０Ｎ／ｃｍ２、プレス時間５０秒とした。そして、この表面に、ウレタンアクリレートを塗装し、紫外線を照射して硬化させ、長さが１８１８ｍｍ、幅が３０３ｍｍの実施例２に係る板状建材を得た。
【００３０】
＜実施例３＞
合板基材を、トドマツ合板としたこと以外は、実施例１と同様にして実施例３に係る板状建材を得た。
＜実施例４＞
合板基材の第１単板の厚さを１．０ｍｍとしたこと以外は、実施例１と同様にして実施例４に係る板状建材を得た。
＜実施例５＞
スギ合板とＭＤＦとを熱プレスする際のプレス圧を９０Ｎ／ｃｍ２としたこと以外は、実施例１と同様にして実施例５に係る板状建材を得た。
なお、実施例３，４，５の表層側乾燥工程後の合板基材の第１単板表面の含水率を、上記同様の水分計を用いて測定したところ、いずれも、５％であった。
＜実施例６＞
表層側乾燥工程において、ジェットドライヤーを用いた乾燥後に、熱ロールを２回通過させたこと以外は、実施例２と同様にして実施例６に係る板状建材を得た。これの合板基材の乾燥後の第１単板表面の含水率を、上記同様の水分計を用いて測定したところ、２％であった。
【００３１】
＜比較例１＞
表層側乾燥工程及び表面平滑化工程を実行しないこと以外は、実施例１と同様にして比較例１に係る板状建材を得た。
＜比較例２＞
表層側乾燥工程及び表面平滑化工程を実行しないこと以外は、実施例２と同様にして比較例２に係る板状建材を得た。
なお、比較例１，２に用いた合板基材の第１単板表面の含水率を、上記同様の水分計を用いて測定したところ、いずれも、１０％であった。
【００３２】
実施例１〜６及び比較例１，２の各板状建材を、床暖房システム試験（仕上げ材・下地材編「２．耐久性能  熱耐久性試験」ガス会社統一基準方式）に準拠し、温水床暖房マット上に配置して熱耐久性試験を行った後に、各板状建材に対して以下の評価試験を行った。
＜反り評価試験＞
この評価試験では、各実施例及び各比較例の板状建材の幅方向両端の二点を基点とし、幅方向中央部位を測定点として幅方向の反り量（矢高）を計測した。この幅方向の反りが、プラスマイナス０．５ｍｍ以内を○（良）とし、その範囲外を×（不良）と判断した。
また、各実施例及び各比較例の板状建材の長手方向両端の二点を基点とし、長手方向中央部位を測定点として長手方向の反り量（矢高）を計測した。この長手方向の反りが、マイナス１５ｍｍ以上プラス２０ｍｍ以下の範囲を○（良）とし、その範囲外を×（不良）と判断した。
＜表面外観評価試験＞
この評価試験では、各実施例及び各比較例の板状建材の表面に対して、斜光照明を照射した状態で、表面の凹凸の有無を目視観察して評価した。
【００３３】
【表１】
0006685029.tif 000002
表１に示したように、実施例１〜６では、幅方向及び長手方向の反りが良好な結果となった。一方、比較例１，２では、幅方向及び長手方向の反りが大であった。また、実施例１〜３では、表面に目立つような凹凸がなく、良好な結果であった。一方、比較例１，２では、表面の凹凸が目立つ結果となった。また、実施例４〜６では、比較例１，２と比べて目立ち難いものの表面に凹凸が認められた。実施例４では、第１単板の厚さを他と比べて薄くしたことが原因と考えられる。実施例５では、複合時のプレス圧を他と比べて高くしたことが原因と考えられる。実施例６では、表層側乾燥工程後の第１単板表面の含水率が他と比べて低いことが原因と考えられる。以上の結果から、実施例１〜６の板状建材は、比較例１，２と比較して、反りや表面の凹凸が抑制されることが示された。
【符号の説明】
【００３４】
１      板状建材
１０    合板基材
１１    第１単板（一層目の単板）
１２    易収縮部位
１３    難収縮部位
１３ａ  突出部
２０    表面材
【図１】
0006685029.tif 000003
【図２】
0006685029.tif 000004